(57)【要約】【課題】除染対象から液状の化合物を除去できるとともに、除去した有害化合物が飛散しない、二次汚染リスクの低い除染用シートを提供する。【解決手段】本発明の除染用シート３は、液状の有害化合物を吸収する液吸収層１と、ガス状の有害化合物を吸着するガス吸着層２とがそれぞれ１層以上積層され、液吸収層１は、平均繊維径が０．０５μｍ以上５．０μｍ以下の繊維による繊維状材料から成り、該液吸収層１の嵩密度は、０．０５ｇ／ｃｍ３以上０．１５／ｃｍ３以下であり、前記ガス吸着層２の前記液吸収層１が積層されている側とは反対側に液遮断層Ｓが積層されている。【選択図】図１
2018114467.tif 000002
【特許請求の範囲】
【請求項１】
液状の有害化合物を吸収する液吸収層とガス状の有害化合物を吸着するガス吸着層とがそれぞれ１層以上積層された除染用シートであって、
前記液吸収層は、平均繊維径が０．０５μｍ以上５．０μｍ以下の繊維による繊維状材料から成り、該液吸収層の嵩密度は、０．０５ｇ／ｃｍ３以上０．１５ｇ／ｃｍ３以下であり、
前記ガス吸着層の前記液吸収層が積層されている側とは反対側に液遮断層が積層されていることを特徴とする除染用シート。
【請求項２】
前記繊維状材料は、織物、編物、不織布、又はこれらの複合材料であることを特徴とする請求項１に記載の除染用シート。
【請求項３】
前記液吸収層の厚さは、０．１ｍｍ以上５．０ｍｍ未満であることを特徴とする請求項１または２に記載の除染用シート。
【請求項４】
前記液吸収層の重さは、３０ｇ／ｍ２以上６００ｇ／ｍ２未満であることを特徴とする請求項１から３のいずれか１項に記載の除染用シート。
【請求項５】
内布、前記液遮断層、前記ガス吸着層、前記液吸収層が記載順に積層されている、または、前記液遮断層、内布、前記ガス吸着層、前記液吸収層が記載順に積層されていることを特徴とする請求項１から４のいずれか１項に記載の除染用シート。
【請求項６】
請求項１から５のいずれか１項に記載の除染用シートを備えたことを特徴とする除染用品。
【発明の詳細な説明】
【技術分野】
【０００１】
本発明は、例えば有機リン系化合物のような皮膚から吸収されて人体に悪影響を及ぼす液状の有害化合物に汚染された例えば作業着等から液状の化合物を除去できるとともに、除去した有害化合物が飛散しない、二次汚染リスクの低い除染用シートに関する。本発明の除染用シートは、例えば、衣服、手袋、靴、カバー、シェルター等の除染に使用するものである。
【背景技術】
【０００２】
一般に、作業着等に付着した有害化合物を除染する際、活性白土などの粉体の除染剤やさらし粉溶液といった液状の除染剤を吹き付けるあるいは洗い流す除染作業が知られている。
【０００３】
しかし、有害化合物を粉体あるいは液体を用いて除染した場合、除染後に使用し汚染された粉体や液体状の除染剤を周囲にまき散らすことが想定され、二次汚染リスクが懸念されたり、多量の除染剤を持ち運びする必要があったりする。
【０００４】
このような除染に関し、例えば特許文献１には、水及び粉体を通さない生地と粉体は通すが水は通さない非透水性生地の間に活性白土などの粉体状の除染材を封入した除染用具が提案されている。この除染用具は、汚染された作業着等をはたくことで、内部から排出された除染材により除染対象の有害毒物資を吸着したり、中和や抑制したりすることで除染するものである。しかし、粉体状の除染材を使用するため、除染後に有害化合物で汚染された粉体が飛散する、あるいは、粉体に付着または吸着した有害化合物がガス化して再飛散するといった二次汚染のリスクが想定される。
【０００５】
また、例えば特許文献２には、洗浄処置を行わずに、皮膚に付着した有害化合物を除染するためのテキスタイル複合材料が提案されている。このテキスタイル複合材料は、水や他の流体を吸収し、液滴により膨潤するポリマー材料である超吸収剤と、ナノ繊維不織布とから成り、さらには、複合材料に汗の蒸散に寄与する薬剤を含んでいるものである。なお、この複合材料は、皮膚上の有害化合物を取り除くためのものである。
【０００６】
また、例えば特許文献３には、汚染水を吸収する脱脂綿を含む不織布と汚染水中の油を吸収する羊毛を含む不織布で活性炭を挟み込んだハイブリット吸着体が例示されており、油及び汚染水中のヨウ素およびセシウムを吸着できるものである。このハイブリッド吸着体に使用される不織布は、汚染水の効率的な吸収のために脱脂綿が使用され、さらに、油の吸収性に富む羊毛を使用される。そのため、大気中あるいは水中に浮遊している油や液をある一定時間を経ての処理は可能と推測されるが、作業着等に付着した有害化合物を瞬時に取り除くことは困難であり、除染処理する場合には不向きである。
【先行技術文献】
【特許文献】
【０００７】
【特許文献１】特許第３４３６８８６号
【特許文献２】特許第５４５６１６３号
【特許文献３】特許第５７５９２６５号
【発明の概要】
【発明が解決しようとする課題】
【０００８】
本発明は、かかる従来技術の課題を背景になされたものである。すなわち、本発明の目的は、有機リン系化合物のような皮膚から吸収されて人体に悪影響を及ぼす液状の有害化合物に汚染された除染対象から液状の化合物を迅速かつ高効率で除去できるとともに、除去した有害化合物がガス化した場合にも吸着可能であり、二次汚染リスクの低い除染用シートを提供することにある。除染用シートの除染対象とは、除染用シートによる除染作業（拭き取り）にて有機物質（汚染物質）が取り除かれる物品等であり、例えば、作業着、手袋、靴、カバー、シェルターや、機器類などが挙げられるが、例えば、身体などであっても構わない。もちろん、除染対象はこれらに限定はされない。
【課題を解決するための手段】
【０００９】
本発明者らは鋭意検討した結果、以下に示す手段により、上記課題を解決できることを見出し、本発明に到達した。すなわち、本発明は、以下の構成からなる。
【００１０】
１．液状の有害化合物を吸収する液吸収層とガス状の有害化合物を吸着するガス吸着層とがそれぞれ１層以上積層された除染用シートであって、
前記液吸収層は、平均繊維径が０．０５μｍ以上５．０μｍ以下の繊維状材料から成り、該液吸収層の嵩密度は、０．０５ｇ／ｃｍ３以上０．１５ｇ／ｃｍ３以下であり、
前記ガス吸着層の前記液吸収層が積層されている側とは反対側に液遮断層が積層されていることを特徴とする除染用シート。
２．前記繊維状材料は、織物、編物、不織布、又はこれらの複合材料であることを特徴とする上記１に記載の除染用シート。
３．前記液吸収層の厚さは、０．１ｍｍ以上５．０ｍｍ未満であることを特徴とする上記１または２に記載の除染用シート。
４．前記液吸収層の重さは、３０ｇ／ｍ２以上６００ｇ／ｍ２未満であることを特徴とする上記１から３のいずれか１つに記載の除染用シート。
５．内布、前記液遮断層、前記ガス吸着層、前記液吸収層が記載順に積層されている、または、前記液遮断層、内布、前記ガス吸着層、前記液吸収層が記載順に積層されていることを特徴とする上記１から４のいずれか１つに記載の除染用シート。
６．上記１から５のいずれか１つに記載の除染用シートを用いたことを特徴とする除染用品。
また、本発明の除染用シートを、ロール状に形成し、切り取り可能にミシン目を入れたり、複数の除染用シートを１枚ずつ取り出し可能に箱に収容したりしてもよい。また、除染用シートに、切断、縫い合わせ、他の材料への張り付け、などの加工を施してもよい。そのような加工をした除染用品も本発明の範囲に含まれる。また、本発明の除染用シートを備えた除染用品として、例えば、除染用の、手袋（クローブ、ミットなどを含み、指に沿った形状であってもなくてもよい）、タオル、マット、ロールなどが挙げられるが、これらには限定されない。
【発明の効果】
【００１１】
本発明は、上記構成により、有機リン系化合物のような皮膚から吸収されて人体に悪影響を及ぼす液状の有害化合物に汚染された除染対象から有害化合物を迅速に高効率で除去できるとともに、ガス化した有害化合物を飛散させず、二次汚染リスクの少ない、除染用シートを提供できる。また本発明の除染用シートは、液遮断層により、液吸収層とガス吸着層とを透過した有害化合物の作業者への浸透（付着）を防ぐことができる。なお、除染用シートは、液吸収層側を除染対象に向け、液遮断層側を作業者に向けるようにして使用する。さらに、本発明の除染用シートは、持ち運びにも便利である。これらから分かるように、本発明の除染用シートは、液状およびガス状の有害化合物の除染に使用するのに極めて好適である。
【図面の簡単な説明】
【００１２】
【図１】本発明の実施形態に係る除染用シートの構成の一例を示す図である。
【図２】ガス飛散抑制性の試験に用いる容器を示す図である。
【発明を実施するための形態】
【００１３】
以下、本発明の実施形態について詳述する。図１に示すように、本発明の除染用シート３は、液状の有害化合物を吸収する液吸収層１と、ガス状の有害化合物を吸着するガス吸着層２とを、それぞれ１層以上備えて構成される。さらに、本発明の除染用シート３は、ガス吸着層２の液吸収層１が積層されている側とは反対側に液遮断層Ｓが積層されている。
【００１４】
液吸収層１は、織物、編物、不織布等の材料から適宜選定可能であるが、その中でも、液の拭き取り性及び柔軟性等の操用性の観点から不織布が好ましい。
【００１５】
液吸収層１に使用する材料としては、特に限定されるものではなく、綿、麻、毛、絹等の天然繊維；レーヨン、ポリノジック、キュプラ、レヨセル等の再生繊維；アセテート繊維、トリアセテート繊維等の半合成繊維；ナイロン６、ナイロン６６、アラミド繊維等のポリアミド繊維；ポリエチレンテレフタレート繊維、ポリブチレンテレフタレート繊維、ポリ乳酸繊維、ポリアリレート等のポリエステル繊維；ポリアクリロニトリル繊維、ポリアクリロニトリル−塩化ビニル共重合体繊維、モダクリル繊維等のアクリル繊維；ポリエチレン繊維、ポリプロピレン繊維等のポリオレフィン繊維；ビニロン繊維、ポリビニルアルコール繊維等のポリビニルアルコール系繊維；ポリ塩化ビニル繊維、ビニリデン繊維、ポリクラール繊維等のポリ塩化ビニル系繊維；ポリウレタン繊維等の合成繊維；ポリフェニレンスルフィド繊維；ポリベンザゾール繊維（ＰＢＺ）、ポリパラフェニレンベンゾビスオキサゾール（ＰＢＯ）、ポリベンゾイミダゾール（ＰＢＩ）繊維、ポリイミド繊維等の複素環高分子繊維；ポリカーボネート繊維；ポリスルホン繊維；ポリエチレンオキサイド繊維、ポリプロピレンオキサイド繊維等のポリエーテル系繊維；等が例示できる。これらの繊維は、併用してもよい。
【００１６】
液吸収層１の繊維径は、０．０５μｍ以上５．０μｍ以下であることが好ましく、より好ましくは０．１５μｍ以上４．５μｍ以下である。繊維直径が０．０５μｍ未満であると、機械的強度に劣る。また、液吸収層１の繊維径が５．０μｍを超えると有害化合物の液滴が除染対象に残留することになる。
【００１７】
液吸収層１の質量は、３０ｇ／ｍ２以上６００ｇ／ｍ２以下が好ましく、より好ましくは５０ｇ／ｍ２以上４００ｇ／ｍ２以下である。液吸収層１の質量が、３０ｇ／ｍ２未満であると液の吸収性が下がり、満足な有害化合物の除染性能が得られない。また、液吸収層１の質量が、６００ｇ／ｍ２を超えると、柔軟性や使用時の操作性が低下するため好ましくない。
【００１８】
液吸収層１の厚さは、０．１ｍｍ以上５．０ｍｍ以下であることが好ましく、０．２ｍｍ以上２．０ｍｍ以下であることがより好ましい。液吸収層１の厚さが０．１ｍｍ未満では機械的強度に劣る。また、液吸収層１の厚さが５．０ｍｍを超えると使用時の操作性が低下するため好ましくない。
【００１９】
液吸収層１の嵩密度は、０．０５ｇ／ｃｍ３以上０．１５ｇ／ｃｍ３以下であることが好ましい。液吸収層１の嵩密度が０．０５ｇ／ｃｍ３未満であると疎な材料となり、材料が脆くなる。また、液吸収層１の嵩密度が０．１５ｇ／ｃｍ３を超えると、液吸収層の空隙率が小さくなり、十分な保液量が得られない。
【００２０】
液吸収層１に使用する繊維は、その形状が丸断面の繊維だけでなく、液との接触面積を上げるために、三角形や多角形その他複雑な形状の異形断面繊維を適用することや、繊維の一部あるいは全体がフィブリル化した分割繊維等を適用することも有効である。
【００２１】
除染用シート３は、液吸収層１にガス吸着層２を積層することで、ガス化した有害化合物の飛散を抑制できるものとなる。なお、使用の際には、液吸収層１側を除染対象に向ける。
【００２２】
ガス吸着層２に使用するガス吸着材としては、活性炭やカーボンブラックなどの炭素系吸着材、シリカゲル、ゼオライト系吸着材、炭化ケイ素、または活性アルミナなどの無機系吸着材等からなるガス吸着材が挙げられる。しかしこれらに限定されず、吸着対象とする被吸着物質に応じて適宜選択することができる。その中でも広範囲なガスに対応できる活性炭が好ましく、特に吸着速度や吸着容量が大きく少量の使用で効果的なガス透過抑制能が得られる繊維状活性炭がより好ましい。
【００２３】
ガス吸着層２が吸着対象とする被吸着物質であるガスは、炭素元素を１つ以上持つガス状化合物であってもよい。そのようなガス状化合物には、例えば、５０以上の比較的大きな分子量を持ち、ガス吸着層２が吸着可能なガス状化学物質が含まれる。具体的には、農薬、殺虫剤、除草剤に使用される有機リン系化合物や、塗装作業などに使用されるトルエン、塩化メチレン、クロロホルムなどの一般的な有機溶剤が挙げられる。
【００２４】
ここで、ガス吸着層２のガス吸着材に繊維状活性炭を用いる場合、そのＢＥＴ比表面積は、７００ｍ２／ｇ以上３０００ｍ２／ｇ以下が好ましく、１０００ｍ２／ｇ以上２５００ｍ２／ｇ以下がより好ましい。ＢＥＴ比表面積が上記範囲未満であると、ガス状化合物に対しての十分な吸着量を得るために多くの活性炭が必要となり材料が重くなり、柔軟性が劣ることが懸念される。一方、上記範囲を超えると、ガス吸着材が脆くなるといった問題が起こりうる。
【００２５】
ガス吸着層２に含有される繊維状活性炭の質量（絶乾質量）としては、５０ｇ／ｍ２以上３００ｇ／ｍ２以下が好ましく、７０ｇ／ｍ２以上２５０ｇ／ｍ２以下がより好ましい。質量が上記範囲未満であると、吸着できる容量が小さくなりガス状化合物の飛散抑制性能が低くなることが懸念される。他方、上記範囲を超えると、材料の柔軟性が劣ることが懸念される。
【００２６】
ガス吸収層２に含有される繊維状活性炭の厚さは、例えば、０．１ｍｍ以上３．０ｍｍ以下が好ましく、より好適には０．５ｍｍ以上２．０ｍｍ以下であり、さらに好適には０．７ｍｍ以上１．５ｍｍ以下である。繊維状活性炭の厚さが０．１ｍｍを下回ると、ガス状有害化合物の吸着量が低下することが懸念される。一方、繊維状活性炭の厚さが３．０ｍｍを上回ると、使用時の操作性が低下するおそれがある。
【００２７】
繊維状活性炭の原料としては、綿、麻といった天然セルロース繊維の他、レーヨン、ポリノジック、溶剤紡糸法によるといった再生セルロース繊維、さらにはポリビニルアルコール繊維、アクリル系繊維、芳香族ポリアミド繊維、リグニン繊維、フェノール系繊維、石油ピッチ繊維等の合成繊維が挙げられる。得られる繊維状活性炭の物性（強度等）や吸着性能から再生セルロース繊維、フェノール系繊維、アクリル系繊維が好ましい。
【００２８】
繊維状活性炭は、従来公知の方法によって製造することができる。例えば、上記の原料繊維の短繊維あるいは長繊維を用いて製織、製編、不織布化した布帛に必要に応じて適当な耐炎化剤を含有させた後、４５０℃以下の温度で耐炎化処理を施し、次いで５００℃以上１０００℃以下の温度で炭化賦活することによって製造することができる。
【００２９】
ガス吸着層２の製造方法としては、従来公知の方法を採用することができる。例えば、シート基材にガス吸着材をバインダーにより接着する方法、ガス吸着材を適当なパルプおよびバインダーを含めスラリー状とし、湿式抄紙機により抄造する方法、またはガス吸着材の原料繊維をあらかじめ製織、製編、不織布化し、必要に応じて耐炎化処理したのち炭化および賦活する方法を採用することができる。
【００３０】
ガス吸着層２は、織物、編物、不織布、またはフェルトのいずれかの形態を有することが好ましい。これらのうち織物または編物の形態が通気性、積層の容易性、柔軟性などの面からより好ましい。
【００３１】
液吸収層１とガス吸着層２との積層方法としては、例えば、公知の加工処方であるニードルパンチ、ウォーターパンチ、キルティング、ボンディング、熱融着不織布等を使用した積層方法などが挙げられる。
【００３２】
液吸収層１とガス吸着層２の積層体の質量としては、９００ｇ／ｍ２以下が好ましく、６５０ｇ／ｍ２以下がより好ましい。積層体の質量が上記範囲を越えると、重量が重く柔軟性に乏しい材料にとなり、種々の使用において装用性等が満足できないといった問題となる。質量の下限は、現実的には８０ｇ／ｍ２である。
【００３３】
液遮断層Ｓは、液の浸透を遮断するものである。よって、除染用シート３では、ガス吸着層２の液吸収層１が積層されている側とは反対側に液遮断層Ｓを積層することで、有害化合物が液吸収層１とガス吸着層２とを透過したとしても有害化合物の作業者への浸透（付着）を防ぐことができる。なお、除染用シート３は、液吸収層２側を除染対象に向け、液遮断層Ｓ側を作業者に向けるようにして使用する。
【００３４】
液遮断層Ｓは、不浸透性のフィルムなどのシート材を使用できる。シート材の材料としては、例えば、フッ素系樹脂、塩素系樹脂、オレフィン系樹脂、ポリビニルアルコール系樹脂、ポリエチレンテレフタラート、ポリ酢酸ビニル系樹脂、ポリアミド系樹脂、ウレタン系樹脂、セルロース系樹脂等が使用できる。なお、液遮断層Ｓは上記の材料以外で構成されていてもよい。
【００３５】
液遮断層Ｓの厚さは、５〜１５０μｍが好ましく、より好適には２０μｍ以上１２０μｍ以下である。厚さが５μｍ以上であると、強度が強く、拭き取り等において外力により破れてしまうのを防ぐことができる。また、厚さが１５０μｍ以下であると、除染用シート３の柔軟性を保つことができ、除染シート３の装着性や操作性を損なうことがない。なお、記載の範囲よりも厚くても柔軟性がある材料であり遮断性があれば、また、上記範囲よりも薄くても強度がある材料であり遮断性があれば、利用することが可能である。
【００３６】
液遮断層Ｓと、液吸収層１とガス吸着層２の積層体との積層方法は、特に限定されない。例えば、接着加工や縫製加工でもよい。
【００３７】
除染用シート３の厚みとしては、８．０ｍｍ以下が好ましく、５．０ｍｍ以下がより好ましい。厚みが上記範囲を越えると、除染用シート３のごわつきが大きくなり、加工性等が悪くなる。厚みの下限は、現実的には０．２ｍｍである。
【００３８】
除染用シート３に、機械的強度の大幅な向上を目的とする場合や、対象ガスが複数にわたる場合などは、液吸収層１およびガス吸着層２をそれぞれ必要枚数重ね合わせて使用することは有効である。
【００３９】
除染用シート３の作業者側である最内層（液遮断層Ｓのガス吸着層２が積層されている側とは反対側）に内布を、少なくとも１層以上必要に応じて積層してもよい。内布の目的としては、外部から与えられる機械的な力から除染用シート３を保護する役割、除染用シート３を加工しミット等にした場合の作業者の汗によるべたつき感を抑制する役割等である。
【００４０】
内布としては、各種材料から構成される織物、編物、不織布、または開孔・無孔フィルム等の材料が挙げられる。中でも、通気性、柔軟性等の観点から、粗い密度で製織または製編された織物もしくは編物及び不織布が好ましい。液吸収層１およびガス吸着層２の積層体と内布とは、あらかじめ接着剤により接着する形態でもよいし、柔軟性を考慮し、接着せずに重ね合わせた状態で縫製加工してもよい。または、あらかじめ内布とガス吸着層２とを積層加工した後、ガス吸着層２側に液吸収層１を積層してもよい。
【００４１】
内布の厚さは、例えば、０．０５ｍｍ以上０．５ｍｍ以下が好ましく、より好ましくは０．１ｍｍ以上０．４ｍｍ以下である。内布の厚さが０．０５ｍｍを下回ると、カバー層の厚さが十分でないため、内布が破れやすくなるといった不具合が生じるおそれがある。また、内布の厚さが０．５ｍｍを上回ると、使用時の操作性が低下するため、好ましくない。
【００４２】
内布の質量は、例えば、１５ｇ／ｍ２以上１００ｇ／ｍ２以下が好ましく、より好ましくは２０ｇ／ｍ２以上８０ｇ／ｍ２以下である。内布の質量が１５ｇ／ｍ２未満では、内布が破れやすくなるといった不具合が生じるおそれがある。また、内布の重量が１００ｇ／ｍ２を上回ると、使用時の操作性が低下するため、好ましくない。
【００４３】
液吸収層１、ガス吸着層２および内布を積層した除染用シート３の質量としては、１０００ｇ／ｍ２以下が好ましく、７３０ｇ／ｍ２以下がより好ましい。質量が１０００ｇ／ｍ２を超えると除染用シート３の重量が大きくなり装着性や操作性の悪化の原因となる。
【００４４】
上記では、除染用シート３の作業者側である最内層に内布を配置させるとしたが、液遮断層Ｓとガス吸着層２との間に内布を配置させてもよい。つまり、内布、液遮断層Ｓ、ガス吸着層２、液吸収層１が記載順に積層されていてもよいし、液遮断層Ｓ、内布、ガス吸着層２、液吸収層１が記載順に積層されていてもよい。また、液吸収層１の外側（表面）にさらに内布が積層されていてもよい。また、本発明の除染シート３は、上記した内布を含む各層の間に他の層が存在してもよい。
【実施例】
【００４５】
次に実施例および比較例を用いて、本発明を具体的に説明するが、本発明はこれらの実施例によって制限されるものではない。
【００４６】
初めに、後述の実施例および比較例に記載の物性の評価方法について説明する。評価方法は次の通りである。
【００４７】
（１）質量
ＪＩＳ  Ｌ  １０９６．８．３により測定した。
【００４８】
（２）厚さ
ＪＩＳ  Ｌ  １０９６．８．４により測定した。ただし、すべての材料について０．７ｋＰａの圧力で測定した。
【００４９】
（３）嵩密度
（１）により測定した生地の質量／生地の厚さにより算出した。
【００５０】
（４）繊維径
液吸収層の表面を電子顕微鏡により観察し、２０点の繊維径の平均を算出した。
【００５１】
（５）液拭き取り性
下記方法により作製した布帛に、顔料で着色したジプロピルフタレートの液滴を２５μＬ滴下した。その布帛上へ除染用シートの液吸収層側を当てて荷重８０ｇ／ｃｍ２を２０秒間かけて液滴を拭き取った。その後、布帛に残留した液滴を顕微鏡観察し判定した。顕微鏡観察の結果、液滴の残留がないものを良好（○）と判定し、液滴の残留があるものを不良（×）と判定した。
＜布帛の作製方法＞
ナイロン６６フィラメント糸と綿とを５対９５の混率で混紡し、電気開繊方式により４０番手の混紡糸を作製した。次いで常法により、エアージェット織機を用いて製織し、経糸密度１４０本／インチ、緯糸密度１０８本／インチの２／１綾織物を作製した。常法によりこれに毛焼、糊抜、精錬、漂白、シルケット、染色、ソーピング処理を行った。その後、得られた防護材料に、水を分散媒として５ｗｔ％に調整したＮＵＶＡ  ２１１４（クラリアント社製）を含有する加工浴に浸漬し、ピックアップが５０％となるように絞り、１００℃で乾燥後、１８０℃でキュアリング処理を施して布帛を作製した。
【００５２】
（６）ガス飛散抑制性
ガス飛散抑制性の試験容器Ｇの断面図を図２に示す。内容積３００ｃｃの２つのガラスセル（上方セル５および下方セル１０）で除染用シート３を挟み込み、周囲をパラフィン９により密閉する。なお、除染用シート３は液吸収層１を上にして試験容器Ｇに設置する。試験容器Ｇの上方セル５から試験液７（２−クロロエチルエチルスルフィド）を３０μＬ、除染用シート３の液吸収層１に滴下する。そして試験容器Ｇを２５±２℃に設定した恒温ボックスに入れ、３０分後に上方セル５のガス濃度と下方セル１０のガス濃度とをサンプリング口６ａ，６ｂからサンプリングし測定した。なお、上方セル５のガス濃度は、試験液７を拭き取った後、除染用シート３の液吸収層１から飛散するガスの濃度であり、下方セル１０のガス濃度とは、試験液７を拭き取った後、除染用シート３のガス吸着層２を浸透（貫通）してくるガスの濃度である。後段に示す表１では、ガス飛散抑制性の欄には、ガス濃度を記載する。ガス濃度（ガス飛散性）の数値が低い方が、ガス抑制性が高いということになる。
【００５３】
（実施例１）
＜液吸収層の作製＞
質量２２ｇ／ｍ２、厚さ０．３３ｍｍ、嵩密度０．０６７ｇ／ｃｍ３、繊維径１．１μｍのポリプロピレン不織布（タピルス株式会社製）を５枚重ね合わせて実施例１の液吸収層を作製した。
【００５４】
＜ガス吸着層の作製＞
実施例１のガス吸着層として、編物の形態の繊維状活性炭を以下の方法で作製した。単糸繊度２．２ｄｔｅｘ、２０番手のノボラック系フェノール樹脂繊維紡績糸からなる目付２２０ｇ／ｍ2の丸編物を、４１０℃の不活性雰囲気中で３０分間加熱し、次に水蒸気を１２容量％含有する雰囲気中で８９０℃の温度で２時間賦活した。得られたガス吸着層の、絶乾質量は１０３ｇ／ｍ２、ＢＥＴ比表面積は１４２１ｍ２／ｇ、厚さは０．９８ｍｍ、密度は０．１１ｇ／ｃｍ３、通気性は水位計１．２７ｃｍの圧力差で３５５ｃｍ３／ｃｍ２・ｓ、トルエン吸着性能（トルエンガス平衡吸着量）は５２ｇ／ｍ２であった。
【００５５】
＜液遮断層＞
厚さ２５μｍのＥＴＦＥ（テトラフルオロエチレンとエチレンとの共重合体）製のシート材（旭硝子社製  ２５ＰＷＡ）、１枚を実施例１の液遮断層として使用した。
【００５６】
＜内布＞
質量３０ｇ／ｍ２、厚さ０．１７ｍｍ、嵩密度０．１８ｇ／ｃｍ３のポリエステル製不織布（東洋紡株式会社製、３３０１Ａ）１枚を実施例１の内布として使用した。
【００５７】
＜除染用シート＞
上記の液吸収層、ガス吸着層、液遮断層、および内布を順に重ね合わせて周囲を縫い合わせ、除染用シートを作製した。なお、層の重ね合わせが固定されれば、固定方法は縫製に限定されない。このようにして得られた除染用シートの液拭き取り性およびガス飛散抑制性について試験した結果を後段の表１に示す。
【００５８】
（実施例２）
＜液吸収層＞
質量２００ｇ／ｍ２、厚さ１．３４ｍｍ、嵩密度０．１５ｇ／ｃｍ３、繊維径４．７μｍのポリプロピレン製不織布（タピルス株式会社製  Ｐ２００ＳＷ−００Ｘ）を、実施例２の液吸収層とした。
＜除染用シート＞
実施例２の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００５９】
（実施例３）
＜液吸収層＞
質量３０ｇ／ｍ２、厚さ０．４２ｍｍ、嵩密度０．０７ｇ／ｃｍ３、繊維径２．８μｍのポリプロピレン製不織布（タピルス株式会社製  Ｐ０３０ＳＢ−００Ｘ）を３枚重ね合わせて、実施例３の液吸収層を作製した。
＜除染用シート＞
実施例３の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６０】
（実施例４）
＜液吸収層＞
質量２２ｇ／ｍ２、厚さ０．１７ｍｍ、嵩密度０．１３ｇ／ｃｍ３、繊維径２．８μｍのポリエステル製不織布（タピルス株式会社製）を５枚重ね合わせて、実施例４の液吸収層を作製した。
＜除染用シート＞
実施例４の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６１】
（実施例５）
＜液吸収層＞
質量３０ｇ／ｍ２、厚さ０．２４ｍｍ、密度０．１３ｇ／ｃｍ３、繊維径が３．４μｍの繊維と０．３μｍの繊維とが交絡しているアクリル製不織布（三菱製紙株式会社製  ナノワイパーＮａｎｏ  Ｈ１３０）を３枚重ね合わせて、実施例５の液吸収層を作製した。
＜除染用シート＞
実施例５の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６２】
（比較例１）
＜液吸収層＞
質量２３４ｇ／ｍ２、厚さ１．１８ｍｍ、嵩密度０．２０ｇ／ｃｍ３、繊維径が０．６６μｍの繊維と６．５μｍの繊維とが交絡しているポリエステル製織布（帝人フロンティア株式会社製  あっちこっちふきんナノ）を、比較例１の液吸収層とした。
＜除染用シート＞
比較例１の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６３】
（比較例２）
＜液吸収層＞
質量２２ｇ／ｍ２、厚さ０．１２ｍｍ、嵩密度０．１８ｇ／ｃｍ３、繊維径１．３４μｍのナイロン製不織布（タピルス株式会社製）を３枚重ね合わせて、比較例２の液吸収層を作製した。
＜除染用シート＞
比較例２の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６４】
（比較例３）
＜液吸収層＞
質量６７ｇ／ｍ２、厚さ０．１８ｍｍ、嵩密度０．３７ｇ／ｃｍ３、繊維径２．２μｍのポリエステル製織布（東レ株式会社製  トレシー）を２枚重ね合わせて、比較例３の液吸収層を作製した。
＜除染用シート＞
比較例３の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６５】
（比較例４）
＜液吸収層＞
質量３０ｇ／ｍ２、厚さ０．３７ｍｍ、嵩密度０．０８ｇ／ｃｍ３、繊維径５．２μｍのポリプロピレン製不織布（タピルス株式会社製  Ｐ０３０ＬＷ−００Ｘ）を３枚重ね合わせて、比較例４の液吸収層を作製した。
＜除染用シート＞
比較例４の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６６】
（比較例５）
＜液吸収層＞
質量３０ｇ／ｍ２、厚さ０．２２ｍｍ、嵩密度０．１４ｇ／ｃｍ３、繊維径８．８μｍの再生セルロース（キュプラ）製不織布（旭化成せんい株式会社製  ベンリーゼＳＤ３０Ｇ）を３枚重ね合わせて、比較例５の液吸収層を作製した。
＜除染用シート＞
比較例５の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６７】
（比較例６）
＜液吸収層＞
質量３０ｇ／ｍ２、厚さ０．２５ｍｍ、嵩密度０．１２ｇ／ｃｍ３、繊維径１２．０μｍのコットン不織布（ユニチカ株式会社製  コットエースＣ０３０Ｓ／Ａ０１）を３枚重ね合わせて、比較例６の液吸収層を作製した。
＜除染用シート＞
比較例６の液吸収層、実施例１のガス吸着層、実施例１の液遮断層、および実施例１の内布をこの順に重ねて用いて、実施例１と同様の方法で除染用シートを作製した。このようにして得られた除染用シートの液拭き取り性、ガス飛散抑制性の結果を後段の表１に示す。
【００６８】
（比較例７）
＜除染用シート＞
実施例１の液吸収層のみで除染用シートを作製した。このようにして得られた除染用シートの液拭き取り性、ガス飛散抑制性の結果を後段の表１に示す。
【００６９】
（比較例８）
＜除染用シート＞
実施例１のガス吸着層のみで除染用シートを作製した。このようにして得られた除染用シートの液拭き取り性、ガス飛散抑制性の結果を後段の表１に示す。
【００７０】
【表１】
2018114467.tif 000003
【００７１】
表１から分かるように、実施例１〜５の除染用シートは、液拭き取り性およびガス飛散抑制性に優れているのに対して、比較例１〜９の除染用シートはいずれかの評価項目で実施例に劣るものであった。
【００７２】
なお、上記開示した実施の形態、各実施例はすべて例示であり制限的なものではない。また、実施の形態および各実施例を適宜組み合わせた形態も本発明の範疇に含まれる。つまり、本発明の技術的範囲は、特許請求の範囲によって有効であり、特許請求の範囲の記載と均等の意味および範囲内のすべての変更・修正・置き換え等を含むものである。
【産業上の利用可能性】
【００７３】
本発明に係る除染用シートは、有機リン系化合物のような皮膚から吸収されて人体に悪影響を及ぼす液状の有害化合物に汚染された除染対象から有害化合物を迅速に高効率で除去できるとともに、ガス化した有害化合物を飛散させず二次汚染リスクが少ないため、除染用シートとして好適に利用可能である。また、本発明に係る除染用シートは、除染用品として、例えば、除染用の、手袋（クローブ）、タオル、マット、ロールなどの除染用品の利用に好適である。このように、本発明は、産業の発展に大きく貢献することができる。
【符号の説明】
【００７４】
１：液吸収層
２：ガス吸着層
３：除染用シート
５：上方セル(１５０ｃｃ)
６ａ，６ｂ：サンプリング口
７：試験液
９：パラフィン
１０：下方セル(１５０ｃｃ)
Ｇ：試験容器
Ｓ：液遮断層
【図１】
2018114467.tif 000004
【図２】
2018114467.tif 000005